МЕХАНИЧЕСКИ ЛЕГИРОВАННЫЙ МАТЕРИАЛ ДЛЯ МЕТАЛЛИЧЕСКОГО ГАЗОТЕРМИЧЕСКОГО ПОКРЫТИЯ И ИСПОЛЬЗУЮЩИЙ ЕГО СПОСОБ ГАЗОТЕРМИЧЕСКОГО НАПЫЛЕНИЯ

1. Газотермическое покрытие, выполненное из алюминийсодержащих частиц, механически сплавленных с переходным металлом - молибденом (Mo) или хромом (Cr), или комбинацией Mo и Cr, включающее участки алюминия или алюминиевого сплава, сплавленные с переходным металлом.
2. Покрытие по п. 1, в котором каждая из алюминийсодержащих частиц содержит ядро из алюминия или алюминиевого сплава, окруженное переходным металлом, механически сплавленным с упомянутым ядром.
3. Покрытие по п. 1, причем газотермическое покрытие выполнено из:
органического материала, шихтованного или смешанного с алюминийсодержащими частицами или покрытого ими; или
твердой смазки, шихтованной или смешанной с алюминийсодержащими частицами или покрытой ими.
4. Покрытие по п. 1, в котором алюминийсодержащие частицы содержат ядро из чистого алюминия.
5. Покрытие по п. 1, в котором алюминийсодержащие частицы содержат ядро из алюминиевого сплава.
6. Покрытие по п. 1, в котором переходный металл является исключительно молибденом.
7. Покрытие по п. 1, в котором переходный металл является исключительно хромом.
8. Покрытие по п. 1, в котором переходный металл является исключительно смесью молибдена и хрома.
9. Покрытие по п. 1, в котором механически сплавленный переходный металл имеет размер частиц, который является одним из:
менее 50 мкм при измерении классификатором Fisher Model 95 Sub-Sieve Sizer (FSSS); или
менее 10 мкм (при измерении FSSS).
10. Порошковый материал для газотермического покрытия, включающий алюминийсодержащие частицы, механически сплавленные с переходным металлом - молибденом (Mo) или хромом (Cr), или комбинацией Mo и Cr.
11. Материал по п. 10, в котором каждая из алюминийсодержащих частиц содержит ядро из алюминия или алюминиевого сплава, окруженное переходным металлом, механически сплавленным с упомянутым ядром.
12. Материал по п. 10, в котором порошок для газотермического напыления содержит органический материал или твердую смазку, шихтованные или смешанные с алюминийсодержащими частицами или покрытые ими.
13. Материал по п. 10, в котором алюминийсодержащие частицы содержат ядро из чистого алюминия.
14. Материал по п. 10, в котором алюминийсодержащие частицы содержат ядро из алюминиевого сплава.
15. Материал по п. 10, в котором переходный металл является исключительно молибденом.
16. Материал по п. 10, в котором переходный металл является исключительно хромом.
17. Материал по п. 10, в котором переходный металл является исключительно смесью молибдена и хрома.
18. Материал по п. 10, в котором механически сплавленный переходный металл имеет размер частиц, который является одним из:
менее 1 мкм;
между 1 мкм и 10 мкм; или
менее 10 мкм.
19. Материал по п. 10, в котором алюминийсодержащие частицы:
шихтованы с 20-70 массовыми процентами органического материала; или
покрыты 20-70 массовыми процентами органического материала.
20. Материал по п. 19, в котором алюминийсодержащие частицы:
шихтованы с 30-50 массовыми процентами органического материала; или
покрыты 30-50 массовыми процентами органического материала.
21. Материал по п. 19, в котором органический материал является одним из:
ароматического сложного полиэфира;
жидкокристаллического сложного полиэфира; или
метилметакрилата.
22. Материал по п. 19, в котором органический материал представляет собой полимер.
23. Материал по п. 10, в котором алюминийсодержащие частицы:
шихтованы с 5-50 массовыми процентами твердой смазки; или
покрыты 5-50 массовыми процентами твердой смазки.
24. Материал по п. 10, в котором алюминийсодержащие частицы:
шихтованы с 15-25 массовыми процентами твердой смазки; или
покрыты 15-25 массовыми процентами твердой смазки.
25. Материал по пп. 23 или 24, в котором твердая смазка является одним из:
гексагонального нитрида бора; или
фторида кальция.
26. Способ покрывания подложки порошковым материалом для газотермического покрытия по п. 10, включающий:
газотермическое напыление порошкового материала на подложку,
причем газотермическое напыление включает:
плазменное напыление;
высокоскоростное газопламенное напыление (HVOF);
напыление при сжигании; или
электродуговое проволочное напыление.
27. Способ получения порошкового материала для газотермического покрытия по п. 10, включающий:
механическое сплавление переходного металла с алюминийсодержащими частицами порошка, причем переходный металл представляет собой молибден, хром или как Mo, так и Cr.
28. Способ по п. 27, в котором механически сплавленный переходный металл имеет размер частиц, который является одним из:
менее 50 мкм (при измерении FSSS); или
менее 10 мкм (при измерении FSSS).
29. Способ по п. 27, дополнительно включающий шихтование алюминийсодержащих частиц порошка с органическим материалом или покрывание алюминийсодержащих частиц порошка органическим материалом.
30. Способ по п. 27, дополнительно включающий шихтование частиц порошка с одним из или покрывание частиц порошка одним из:
сложного полиэфира, такого как жидкокристаллический сложный полиэфир; или
полимера, такого как метилметакрилат.
31. Способ по п. 27, дополнительно включающий шихтование или смешивание частиц порошка с твердой смазкой.
32. Способ по п. 27, в котором механическое сплавление использует:
размалывание истиранием;
шаровое размалывание при заданных атмосферных условиях;
шаровое размалывание в среде инертного газа;
криоразмалывание при заданных атмосферных условиях; и
криоразмалывание в среде инертного газа.
33. Газотермически напыляемый порошковый материал, содержащий сложный полиэфир и алюминийсодержащие частицы, механически сплавленные с переходным металлом - молибденом (Mo) и хромом (Cr), включающий участки алюминиевого сплава, сплавленные с Mo и Cr, причем порошок содержит композицию из:
сложного полиэфира в количестве 40 массовых процентов;
Mo в количестве 0,5 массового процента;
Cr в количестве 0,5 массового процента;
кремния (Si) в количестве 12 массовых процентов; и
остальное – алюминий (Al).
34. Газотермически напыляемый порошковый материал, содержащий сложный полиэфир и алюминийсодержащие частицы, механически сплавленные с переходным металлом - молибденом (Mo) и хромом (Cr), включающий участки алюминиевого сплава, сплавленные с Mo и Cr, причем порошок содержит композицию из:
сложного полиэфира в количестве 40 массовых процентов;
Mo в количестве 1 массового процента;
Cr в количестве 1 массового процента;
кремния (Si) в количестве 12 массовых процентов; и
остальное – алюминий (Al).
35. Газотермически напыляемый порошковый материал, содержащий сложный полиэфир и алюминийсодержащие частицы, механически сплавленные с переходным металлом - молибденом (Mo) и хромом (Cr), включающий участки алюминиевого сплава, сплавленные с Mo и Cr, в котором порошок содержит композицию из:
сложного полиэфира в количестве 40 массовых процентов;
Mo в количестве 2 массовых процентов;
Cr в количестве 2 массовых процентов;
кремния (Si) в количестве 12 массовых процентов; и
остальное – алюминий (Al).
36. Газотермически напыляемый порошковый материал, содержащий сложный полиэфир и алюминийсодержащие частицы, механически сплавленные с переходным металлом - молибденом (Mo) и хромом (Cr), включающий участки алюминиевого сплава, сплавленные с Mo и Cr, причем порошок содержит композицию из:
сложного полиэфира в количестве 40 массовых процентов;
Mo в количестве 5 массовых процентов;
Cr в количестве 5 массовых процентов;
кремния (Si) в количестве 12 массовых процентов; и
остальное – алюминий (Al).
37. Газотермически напыляемый порошковый материал, содержащий сложный полиэфир и алюминийсодержащие частицы, механически сплавленные с переходным металлом - молибденом (Mo) и хромом (Cr), включающий участки алюминиевого сплава, сплавленные с Mo и Cr, причем порошок содержит композицию из:
сложного полиэфира в количестве 40 массовых процентов;
Mo в количестве 10 массовых процентов;
кремния (Si) в количестве 12 массовых процентов; и
остальное – алюминий (Al).
38. Газотермическое истираемое покрытие, выполненное из порошкового материала газотермического напыления, содержащего сложный полиэфир и алюминийсодержащие частицы, механически сплавленные с переходным металлом - молибденом (Mo) и хромом (Cr), включающее участки алюминиевого сплава, сплавленные с Mo и Cr.
39. Покрытие по п. 38, в котором каждая из алюминийсодержащих частиц содержит ядро из алюминия или алюминиевого сплава, окруженное переходным металлом.
40. Газотермическое истираемое покрытие, выполненное из порошкового материала газотермического напыления, содержащего сложный полиэфир и алюминийсодержащие частицы, механически сплавленные с переходным металлом - молибденом (Mo) и хромом (Cr), включающее участки алюминиевого сплава, сплавленные с переходным металлом, нанесенное на компонент двигателя.
41. Покрытие по п. 40, в котором компонент двигателя является по меньшей мере одним из:
лопатки турбины;
поршневого кольца;
кожуха двигателя;
гильзы цилиндра двигателя;
блока цилиндров двигателя; или
подшипника.
42. Порошок для газотермического напыления, включающий смесь или шихту:
первых частиц полимера; и
вторых частиц, содержащих металл и кремний,
причем вторые частицы имеют переходный металл, механически сплавленный с наружной поверхностью упомянутых вторых частиц, и упомянутый переходный металл включает молибден (Mo), хром (Cr) или как Mo, так и Cr.
43. Порошок для газотермического напыления по п. 42, в котором вторые частицы составляют большую массовую процентную долю, чем первые частицы.